СПОСОБЫ ИЗГОТОВЛЕНИЯ ВЫСОКОСЕЛЕКТИВНЫХ МЕМБРАН С ОБЛЕГЧЕННЫМ ПЕРЕНОСОМ

1. Способ изготовления мембраны с облегченным переносом, включающий
a) нанесение первого слоя водорастворимого хитозанового полимера, содержащего аммониевые группы, на поверхность поверхностного слоя основы мембраны;
b) погружение водорастворимого хитозанового полимерного слоя, содержащего аммониевые группы, на указанной основе мембраны, в водный раствор соли металла непосредственно без предварительной обработки водорастворимого хитозанового полимерного слоя раствором гидроксида натрия в течение указанного процесса формирования мембраны с облегченным переносом;
c) последующее удаление с полученной мембраны с облегченным переносом любого избытка водного раствора соли металла.
2. Способ по п. 1, в котором указанный водорастворимый хитозановый полимерный слой сформирован из водного раствора хитозана, содержащего от 0,5 до 10 мас.% хитозана и 1-2 мас.% уксусной кислоты.
3. Способ по п. 1, в котором указанный водорастворимый хитозановый полимерный слой нанесен на указанный поверхностный слой указанной основы мембраны способом погружения или способом создания мениска.
4. Способ по п. 1, в котором указанная основа мембраны содержит нанопористую основу мембраны и гидрофильные полимеры внутри нанопор на поверхности поверхностного слоя указанной основы мембраны.
5. Способ по п. 1, в котором указанный водный раствор указанной соли металла содержит нитрат серебра в концентрации от 0,2 моль до 10 моль.
6. Способ по п. 1, в котором между указанной стадией a) и указанной стадией b) на указанный первый слой водорастворимого хитозанового полимера наносят сверху второй слой водорастворимого хитозанового полимера.
7. Способ по п. 1, в котором указанная основа мембраны содержит полимер, выбранный из группы, состоящей из полиэфирсульфона (PES), смеси PES и полиимида, ацетата целлюлозы, триацетата целлюлозы и смеси ацетата целлюлозы и триацетата целлюлозы.
8. Способ изготовления половолоконного мембранного модуля с облегченным переносом, включающий
a) изготовление покрытого водорастворимым хитозановым полимером половолоконного модуля основы мембраны с использованием покрытой водорастворимым хитозаном основы мембраны в виде полого волокна и газонепроницаемого клея;
b) пропитку указанного покрытого водорастворимым хитозановым полимером половолоконного модуля основы мембраны водным раствором соли металла путем воздействия на слой покрытия из водорастворимого хитозанового полимера указанным водным раствором соли металла непосредственно без предварительной обработки слоя покрытия из водорастворимого хитозанового полимера раствором гидроксида натрия; и
c) последующее удаление избытка водного раствора соли металла с указанного половолоконного мембранного модуля для получения указанного половолоконного мембранного модуля с облегченным переносом.
9. Способ по п. 8, в котором указанная соль металла представляет собой нитрат серебра.
10. Способ по п. 8, в котором указанный водный раствор соли металла нанесен способом замачивания в статическом растворе, способом прокачивания непрерывно циркулирующего раствора или с помощью комбинации этих двух способов в течение периода времени в диапазоне от 5 мин до 24 часов.